"油性成分を乳化剤によって水中に乳化分散したO/W型筆記具用エマルションインキ組成物において、前記乳化剤が、エチレンオキサイドの付加モル数が41モル以上及び79モル以下である芳香族化合物であるノニオン界面活性剤と、エチレンオキサイドの付加モル数が上記ノニオン界面活性剤のエチレンオキサイドの付加モル数以下である芳香族アニオン界面活性剤とを少なくとも含む組み合わせである事を特徴とするO/W型ボールペン用エマルションインキ組成物。前記アニオン界面活性剤がアンモニウム塩である請求項1に記載のボールペン用O/W型エマルションインキ組成物。前記ノニオン界面活性剤とアニオン界面活性剤の配合比が7.9:2.1~1.0:9.0である請求項1又は請求項2のいずれかに記載のボールペン用O/W型エマルションインキ組成物。特許文献1及び特許文献2で開示されているO/W型エマルションインキは、インキの安定性や耐水性を有しているが、インキ成分として水を含有しているため、インキの輸送、保管中に-10°C程度の低温環境ではインキ中の水が凍結することで体積が増加し、インキ中に存在している油性溶液のエマルション粒子を圧縮、破壊してしまうことがあった。エマルション粒子が破壊することで、ボールペン用インキとして要求される性能を満足することができなくなってしまう。本発明は、油滴を水相中に分散したO/Wエマルションとして、特に低温安定性に優れたO/W型ボールペン用エマルションインキ組成物を得ることを目的とする。本発明は、油性成分を乳化剤によって水中に乳化分散したO/W型筆記具用エマルションインキ組成物において、前記乳化剤が、エチレンオキサイドの付加モル数が41モル以上及び79モル以下である芳香族化合物であるノニオン界面活性剤と、エチレンオキサイドの付加モル数が上記ノニオン界面活性剤のエチレンオキサイドの付加モル数以下である芳香族アニオン界面活性剤とを少なくとも含む組み合わせである事を特徴とするO/W型ボールペン用エマルションインキ組成物を要旨とするものである。本願発明のO/W型ボールペン用エマルションインキ組成物が、低温安定性に優れたものである理由は以下のように推察される。エチレンオキサイドの付加モル数が41モル以上79モル以下である芳香族ノニオン界面活性剤と、エチレンオキサイドの付加モル数が芳香族ノニオン界面活性剤のエチレンオキサイド付加モル数以下の芳香族アニオン界面活性剤を乳化剤として組み合わせることで、油性成分相において芳香族部分が平面方向に配列して油性成分相中の活性剤間隔が小さくなり、活性剤の水性成分側に配向したエチレンオキサイドの分子鎖間同士の間隔もメソスケール程度数nm~数十nmに小さくなる。そして、アニオン界面活性剤のエチレンオキサイド末端のアニオン基の酸素原子が水分子と水素結合し、この水分子とノニオン界面活性剤のエチレンオキサイドが水素結合することによって、アニオン界面活性剤のエチレンオキサイドとノニオン界面活性剤のエチレンオキサイドとが水を介して連結して、エチレンオキサイドの分子鎖の運動が抑えられるので、前述のメソスケールの隙間は、間に水を保持しつつ安定に維持される。このメソスケールの隙間に存在する水は、通常の自由状態の水と比較すると水同士の水素結合量が少ないため、通常の水よりも温度が低下しないと分子の運動が抑制されず凍結しない。また、エチレンオキサイドの付加モル数が41モル以上であることでノニオン界面活性剤のエチレンオキサイド分子鎖全てが水性成分相に張り出すことができるため、水性成分相に対するエマルション粒子の体積の割合が増加し、水性成分相全体の凍結安定性に結びつくものと推察される。よって、水の氷温以下でも水分の固化によるエマルジョンの破壊が起こらないので、エマルジョンが低温でも安定に存在することができるものと推察される。本願発明のO/W型ボールペン用エマルションインキ組成物が、低温安定性に優れたものである理由は以下のように推察される。エチレンオキサイドが付加した芳香族界面活性剤はエチレンオキサイドの部分が親水基、芳香族部分が疎水基と定められており、O/W型エマルション粒子表面においてエチレンオキサイドの付加した芳香族ノニオン界面活性剤は芳香族部分が油性成分相に配向し、エチレンオキサイドは水性成分相に配向している。ただし、ノニオン界面活性剤に付加されたエチレンオキサイドは一部油性成分にも配向することができる。エチレンオキサイドの付加した芳香族アニオン界面活性剤は芳香族部分が油性成分相に配向し、エチレンオキサイドの末端に酸エステル基が結合しているアニオン界面活性剤のエチレンオキサイドはすべて水性成分相に配向している。エチレンオキサイドの付加モル数が41モル以上79モル以下である芳香族ノニオン界面活性剤と、エチレンオキサイドの付加モル数が芳香族ノニオン界面活性剤のエチレンオキサイド付加モル数以下の芳香族アニオン界面活性剤を乳化剤として組み合わせることで、油性成分相において芳香族部分がπ電子方向に配列して油性成分相中の活性剤間隔が小さくなり、活性剤の水性成分側に配向したアニオン、ノニオン両界面活性剤のエチレンオキサイドの分子鎖間同士の間隔もメソスケール程度数nm~数十nmに小さくなる。そして、アニオン界面活性剤のエチレンオキサイド末端のアニオン基の酸素原子が水分子と水素結合し、この水分子とノニオン界面活性剤のエチレンオキサイドが水素結合することによって、アニオン界面活性剤のエチレンオキサイドとノニオン界面活性剤のエチレンオキサイドとが水分子を介して連結して、エチレンオキサイドの分子鎖の運動が抑えられるので、エチレンオキサイド分子鎖間に水分子を保持しつつメソスケールを安定に維持できる。このメソスケールの隙間に存在する水分子は、通常の自由状態の水分子と比較すると水分子同士の水素結合量が少ないため、通常の水分子よりも温度が低下しないと分子の運動が抑制されず凍結しない。また、エチレンオキサイドの付加モル数が41モル以上であることでノニオン界面活性剤のエチレンオキサイド分子鎖全てが水性成分相に配向することができるため、エチレンオキサイド分子鎖を含むエマルション粒子の体積が増加し、水性成分相全体の凍結安定性に結びつくものと推察される。よって、水の氷温以下でも水分の固化によるエマルジョンの破壊が起こらないので、エマルジョンが低温でも安定に存在することができるものと推察される。本発明で使用される芳香族ノニオン界面活性剤は、エチレンオキサイドの付加モル数が41モル以上79モル以下である芳香族ノニオン界面活性剤から選ばれる活性剤であれば特に制限なく使用することができる。具体的には、ポリオキシエチレンの付加モル数が41モル以上79以下であるポリオキシエチレンノニルフェニルエーテルや、ポリオキシエチレン多環フェニルエーテル類のポリオキシエチレンジノニルフェニルエーテル、ポリオキシエチレンオクチルフェニルエーテル、ポリオキシエチレンモノスチレン化フェニルエーテル、ポリオキシエチレンジスチレン化フェニルエーテル、ポリオキシエチレントリスチレン化フェニルエーテル、ポリオキシエチレンビスフェノールA、ポリオキシエチレンクミルフェニルエーテル、ポリオキシエチレンナフチルエーテルが挙げられる。一般に市販されている製品の一例としては日本乳化剤株製のニューコール509、同516、同740が挙げられる。これらの活性剤は1種または2種以上組み合わせて使用しても良い。エチレンオキサイドの付加モル数が41モル以上になると油性成分相へ配向している芳香族に近いエチレンオキサイド分子を水性成分相へ全て配向することができるようになるためエチレンオキサイド分子鎖の長さを含むエマルション粒子の体積が急激に増大する。これによって水を凍結抑制出来る範囲が大きくなるためにインキ全体の凍結防止作用を奏することができると考えられる。40モル以下であると油性成分相に配向している芳香族化合物の親油性によりエチレンオキサイド分子鎖が油性成分相に一部配向し、エマルション粒子の体積小さくなり、周辺の水分子に与える影響が小さいため凍結防止作用を奏することができない。エチレンオキサイドの付加モル数が80モル以上になるとエチレンオキサイド分子鎖の振動や回転などの運動エネルギーがアニオン活性剤との水素結合によって抑制する力よりも大きくなってしまうことからエチレンオキサイド分子鎖によるメソスケールを構成出来ないため凍結防止作用を示さない。本発明におけるエチレンオキサイドが付加した芳香族化合物である芳香族アニオン界面活性剤の具体例として、ポリオキシエチレンノニルフェニルエーテルや、ポリオキシエチレン多環フェニルエーテル類のポリオキシエチレンジノニルフェニルエーテル、ポリオキシエチレンオクチルフェニルエーテル、ポリオキシエチレンモノスチレン化フェニルエーテル、ポリオキシエチレンジスチレン化フェニルエーテル、ポリオキシエチレントリスチレン化フェニルエーテルの硫酸エステル塩、リン酸エステル塩が挙げられ、塩の種類としてナトリウム塩やアンモニウム塩が挙げられる。一般に市販されている製品としては日本乳化剤株製のニューコール707-SF、同707-SFC、同707-SN、同714-SF、同714-SN、同723SF、同740-SF、同2607-SF、同2614-SF、同B4-SN、同B13-SN、第一工業製薬株製のプライサーフAL及び同AL12Hを中和処理したもの、ハイテノールNF-08、同NF-0825、同NF-13、同NF17が挙げられる。これらの活性剤は1種または2種以上組み合わせて使用しても良い。芳香族アニオン界面活性剤のエチレンオキサイドの付加モル数はアニオン活性剤のエチレンオキサイドの付加モル数以下である必要があり、芳香族ノニオン界面活性剤のエチレンオキサイドの付加モル数より大きくなってしまうと、芳香族アニオン界面活性剤のエチレンオキサイドの末端のアニオン基が隣接したアニオン活性剤のエチレンオキサイドと水素結合ができないためエチレンオキサイド分子鎖がメソスケールを形成できないため、凍結防止作用を奏することができなくなってしまう。界面活性剤の組み合わせにおいて上述の芳香族アニオン界面活性剤と芳香族ノニオン界面活性剤以外の界面活性剤を乳化剤として併用することができる。用いる乳化剤に特に制限はないが、エチレンオキサイドが付加した芳香族界面活性剤を併用した方がより好ましい。本発明に用いるエチレンオキサイドが付加した界面活性剤はあらかじめ分子蒸留等によって単一組成にしたり、エチレンオキサイドの付加モルの分布範囲をさらに狭くしたりして用いることができる。本発明に用いる芳香族ノニオン界面活性剤と芳香族アニオン界面活性剤の総量は質量基準でインキ組成物全体の0.1~10が好ましい。乳化剤として用いる界面活性剤の総量が0.1重量未満であると、油性溶液成分を乳化するのに十分な活性剤量とならないため細かい均一なエマルションを得られない。また、10重量を超えると界面活性剤が乳化剤としてだけでなく表面張力低下剤として作用してしまうため滲みや裏写りといった性質が現れてしまうことがある。さらに、水に濡れると再乳化作用によって染料が流れ出すため耐水性も低下してしまう。また、本発明に用いる芳香族ノニオン界面活性剤と芳香族アニオン界面活性剤の配合比率は乳化剤として用いる界面活性剤の総量を10とすると、本発明に用いる芳香族アニオン界面活性剤:本発明に用いる芳香族ノニオン界面活性剤=1.0:9.0~9.0:1.0において使用することが好ましく、より好ましくは芳香族アニオン界面活性剤:本発明に用いる芳香族ノニオン界面活性剤=2.1:7.9~9.0:1.0である。芳香族アニオン界面活性剤又は芳香族ノニオン界面活性剤の量比が9を超えてしまうと、芳香族ノニオン界面活性剤のエチレンオキサイドと芳香族アニオン界面活性剤のエチレンオキサイドとの水素結合によるメソスケール形成量が少なくなるため低温安定性の作用が低下する。油性成分相を着色する着色剤としては、従来油性ボールペン用インキに用いられている油溶性染料が限定無く使用可能である。染料としては、酸性染料、塩基性染料、金属錯塩染料、造塩染料、アジン染料、アントラキノン染料、フタロシアニン染料、トリフェニルメタン染料などが使用でき、具体的にはニグロシンベ-スEE、同EEL、同EX、同EXBP、同EB、オイルイエロー101、同107、オイルピンク312、オイルブラウンBB、同GR、オイルグリーンBG、オイルブルー613、オイルスカーレット308、同BOS、オイルブラックHBB、同860、同BS、バリファストイエロー1101、同1105、同1109、同3104、同3105、同3108、同4120、同AUM、バリファストオレンジ2210、同3209、同3210、バリファストレッド1306、同1308、同1320、同1355、同1360、同2303、同2320、同3304、同3306、同3320、バリファストピンク2310N、バリファストブラウン2402、同3405、バリファストグリーン1501、バリファストブルー1603、同1605、同1607、同1631、同2606、同2610、同2620、バリファストバイオレット1701、同1702、バリファストブラック1802、同1805、同1807、同3804、同3806、同3808、同3810、同3820、同3830、スピリットレッド102、スピリットブラックAB、オスピーイエローRY、ROB-B、MVB3、SPブルー105以上、オリエント化学工業株製、アイゼンスピロンイエロー3RH、同GRLHスペシャル、同C-2GH、同C-GNH、アイゼンスピロンオレンジ2RH、同GRHコンクスペシャル、アイゼンスピロンレッドGEH、同BEH、同GRLHスペシャル、同C-GH、同C-BH、アイゼンスピロンバイオレットRH、同C-RH、アイゼンスピロンブラウンBHコンク、同RH、アイゼンスピロンマホガニーRH、アイゼンスピロンブルーGNH、同2BNH、同C-RH、同BPNH、アイゼンスピロングリーンC-GH、同3GNHスペシャル、アイゼンスピロンブラックBNH、同MH、同RLH、同GMHスペシャル、同BHスペシャル、S.B.N.オレンジ703、S.B.N.バイオレット510、同521、S.P.T.オレンジ6、S.P.T.ブルー111、SOTピンク1、SOTブルー4、SOTブラック1、同6、同10、同12、13リキッド、アイゼンローダミンBベース、アイゼンメチルバイオレットベース、アイゼンビクトリアブルーBベース以上、保土谷化学工業株製、オイルイエローCH、オイルピンク330、オイルブルー8B、オイルブラックS、同FSスペシャルA、同2020、同109、同215、ALイエロー1106D、同3101、ALレッド2308、ネオスーパーイエローC-131、同C-132、同C-134、ネオスーパーオレンジC-233、ネオスーパーレッドC-431、ネオスーパーブルーC-555、ネオスーパーブラウンC-732、同C-733以上、中央合成化学株製、オレオゾールファストイエロー2G、同GCN、オレオゾールファストオレンジGL、オレオゾールファストレッドBL、同RL以上、田岡化学工業株製、サビニールイエロー2GLS、同RLS、同2RLS、サビニールオレンジRLS、サビニールファイアレッドGLS、サビニールレッド3BLS、サビニールピンク6BLS、サビニールブルーRN、同GLS、サビニールグリーン2GLS、サビニールブラウンGLS以上、サンド社製、スイス国、マゼンタSP247、クリスタルバイオレット10B250、マラカイトグリーンクリスタルコンク、ブリリアントグリーンクリスタルH90、スピリットソルブルレッド64843以上、ホリディ社製、英国、ネプチューンレッドベース543、ネプチューンブルーベース634、ネプチューンバイオレットベース604、バソニールレッド540、バソニールバイオレット600、ビクトリアブルーF4R、ニグロシンベースLK以上、BASF社製、独国、メチルバイオレット2Bベース以上、NationalAnilneDiv.社製、米国などが使用できる。これらは単独で用いても複数を混合して用いてもよい。O/W型エマルションインキ全量に対して油溶性染料を含む油相は10重量以上45重量以下、乳化剤成分は0.1重量以上10重量以下、水性成分は45重量以上89.9重量以下であることが好ましい。油溶性染料の添加量は油性成分の1重量から50重量以下、好ましくは10重量以上45重量以下が使用できる。使用量が少ないとエマルションにしたときに筆跡濃度が薄くなり、多くなると有機溶剤に溶解せず油性成分相部分が不安定になりエマルションの熱安定性が悪くなることがある。また、顔料を油性成分相及び水性成分相に使用することもできる。顔料の例を挙げると、ファーネストブラック、コンタクトブラック、サーマルブラック、アセチレンブラック等のカーボンブラック、黒色酸化鉄、黄色酸化鉄、赤色酸化鉄、群青、紺青、コバルトブルー、チタンイエロー、ターコイズ、モリブデートオレンジ、酸化チタン等の無機顔料、金粉、銀粉、銅粉、アルミニウム粉、真鍮粉、錫粉等の金属粉顔料、雲母系顔料、C.I.PIGMENTRED2、同3、同5、同17、同22、同38、同41、同48:2、同48:3、同49、同50:1、同53:1、同57:1、同58:2、同60、同63:1、同63:2、同64:1、同88、同112、同122、同123、同144、同146、同149、同166、同168、同170、同176、同177、同178、同179、同180、同185、同190、同194、同206、同207、同209、同216、同245、C.I.PIGMENTORANGE5、同10、同13、同16、同36、同40、同43、C.I.PIGMENTVIOLET19、同23、同31、同33、同36、同38、同50、C.I.PIGMENTBLUE2、同15、同15:1、同15:2、同15:3、同15:4、同15:5、同16、同17、同22、同25、同60、同66、C.I.PIGMENTBROWN25、同26、C.I.PIGMENTYELLOW1、同3、同12、同13、同24、同93、同94、同95、同97、同99、同108、同109、同110、同117、同120、同139、同153、同166、同167、同173、C.I.PIGMENTGREEN7、同10、同36等がある。これらは、1種もしくは2種以上混合して用いることが出来る。また、顔料を水性媒体に分散した分散顔料の例を挙げると、チバスペシャリティケミカルズ株製のunisperseシリーズ、クラリアントジャパン株製のHostfineシリーズ、大日本インキ化学工業株製のDisperseシリーズ、Ryudyeシリーズ、富士色素株製のFuji.SPシリーズ、山陽色素株製のEmacolシリーズ、Sandyeシリーズ、オリエント化学工業株製のMicroPigmoシリーズ、MicroJetシリーズ、東洋インキ株製のRioFastシリーズ、EMColorシリーズ、住化カラー株製のPoluxシリーズ、以上、無機、有機顔料の分散体、日本蛍光化学株製のNKWシリーズ、東洋ソーダ株製のコスモカラーシリーズ、シンロイヒ株製のシンロイヒカラーベースシリーズ以上、蛍光顔料の分散体等がある。これらは1種もしくは2種以上混合して用いることが出来る。ただし、着色された樹脂球を着色剤として用いる場合は有機溶剤に溶解しないものを用いることができる。尚、上記顔料、分散顔料は混合して使用することもできる。また、水溶性染料を用いる事もできる。染料では酸性染料、直接染料、塩基性染料等のいずれも用いることができる。水溶性染料の具体例として、ジャパノールファストブラックDコンクC.I.ダイレクトブラック17、ウォーターブラック100L同19、ウォーターブラックL-200同19、ダイレクトファストブラックB同22、ダイレクトファストブラックAB同32、ダイレクトディープブラックEX同38、ダイレクトファストブラックコンク同51、カヤラススプラグレイVGN同71、カヤラスダイレクトブリリアントエローGC.I.ダイレクトエロー4、ダイレクトファストエロー5GL同26、アイゼンプリムラエローGCLH同44、ダイレクトファストエローR同50、アイゼンダイレクトファストレッドFHC.I.ダイレクトレッド1、ニッポンファストスカーレットGSX同4、ダイレクトファストスカーレット4BS同23、アイゼンダイレクトローデュリンBH同31、ダイレクトスカーレットB同37、カヤクダイレクトスカーレット3B同39、アイゼンプリムラピンク2BLH同75、スミライトレッドF3B同80、アイゼンプリムラレッド4BH同81、カヤラススプラルビンBL同83、カヤラスライトレッドF5G同225、カヤラスライトレッドF5B同226、カヤラスライトローズFR同227、ダイレクトスカイブルー6BC.I.ダイレクトブルー1、ダイレクトスカイブルー5B同15、スミライトスプラブルーBRRコンク同71、ダイボーゲンターコイズブルーS同86、ウォーターブルー3同86、カヤラスターコイズブルーGL同86、カヤラススプラブルーFF2GL同106、カヤラススプラターコイズブルーFBL同199等の直接染料や、アシッドブルーブラック10BC.I.アシッドブラック1、ニグロシン同2、スミノールミリングブラック8BX同24、カヤノールミリングブラックVLG同26、スミノールファストブラックBRコンク同31、ミツイナイロンブラックGL同52、アイゼンオパールブラックWHエクストラコンク同52、スミランブラックWA同52、ラニルブラックBGエクストラコンク同107、カヤノールミリングブラックTLB同109、スミノールミリングブラックB同109、カヤノールミリングブラックTLR同110、アイゼンオパールブラックニューコンク同119、ウォーターブラック187-L同154、カヤクアシッドブリリアントフラビンFFC.I.アシッドエロー7:1、カヤシルエローGG同17、キシレンライトエロー2G140同17、スミノールレベリングエローNR同19、ダイワタートラジン同23、カヤクタートラジン同23、スミノールファストエローR同25、ダイアシッドライトエロー2GP同29、スミノールミリングエローO同38、スミノールミリングエローMR同42、ウォーターエロー6同42、カヤノールエローNFG同49、スミノールミリングエロー3G同72、スミノールファストエローG同61、スミノールミリングエローG同78、カヤノールエローN5G同110、スミノールミリングエロー4G200同141、カヤノールエローNG同135、カヤノールミリングエロー5GW同127、カヤノールミリングエロー6GW同142、スミトモファストスカーレットAC.I.アシッドレッド8、カヤクシルクスカーレット同9、ソーラールビンエクストラ同14、ダイワニューコクシン同18、アイゼンボンソーRH同26、ダイワ赤色2号同27、スミノールレベリングブリリアントレッドS3B同35、カヤシルルビノール3GS同37、アイゼンエリスロシン同51、カヤクアシッドローダミンFB同52、スミノールレベリングルビノール3GP同57、ダイアシッドアリザリンルビノールF3G200同82、アイゼンエオシンGH同87、ウォーターピンク2同92、アイゼンアシッドフロキシンPB同92、ローズベンガル同94、カヤノールミリングスカーレットFGW同111、カヤノールミリングルビン3BW同129、スミノオールミリングブリリアントレッド3BNコンク同131、スミノールミリングブリリアントレッドBS同138、アイゼンオパールピンクBH同186、スミノールミリングブリリアントレッドBコンク同249、カヤクアシッドブリリアントレッド3BL同254、カヤクアシッドブリリドブリリアントレッドBL同265、カヤノールミリングレッドGW同276、ミツイアシッドバイオレット6BNC.I.アシッドバイオレット15、ミツイアシッドバイオレットBN同17、スミトモパテントピュアブルーVXC.I.アシッドブルー1、ウォーターブルー106同1、パテントブルーAF同7、ウォーターブルー9同9、ダイワ青色1号同9、スプラノールブルーB同15、オリエントソルブルブルーOBC同22、スミノールレベリングブルー4GL同23、ミツイナイロンファストブルーG同25、カヤシルブルーAGG同40、カヤシルブルーBR同41、ミツイアリザリンサフィロールSE同43、スミノールレベリングスカイブルーRエクストラコンク同62、ミツイナイロンファストスカイブルーB同78、スミトモブリリアントインドシアニン6Bh/c同83、サンドランシアニンN-6B350同90、ウォーターブルー115同90、オリエントソルブルブルーOBB同93、スミトモブリリアントブルー5G同103、カヤノールミリングウルトラスカイSE同112、カヤノールミリングシアニン5R同113、アイゼンオパールブルー2GLH同158、ダイワギニアグリーンBC.I.アシッドグリーン3、アシッドブリリアントミリンググリーンB同9、ダイワグリーン70同16、カヤノールシアニングリーンG同25、スミノールミリンググリーンG同27等の酸性染料、アイゼンカチロンイエロー3GLHC.I.ベーシックイエロー11、アイゼンカチロンブリリアントイエロー5GLH同13、スミアクリルイエローE-3RD同15、マキシロンイエロー2RL同19、アストラゾンイエロー7GLL同21、カヤクリルゴールデンイエローGL-ED同28、アストラゾンイエロー5GL同51、アイゼンカチロンオレンジGLHC.I.ベーシックオレンジ21、アイゼンカチロンブラウン3GLH同30、ローダミン6GCPC.I.ベーシックレッド1、アイゼンアストラフロキシン同12、スミアクリルブリリアントレッドE-2B同15、アストラゾンレッドGTL同18、アイゼンカチロンブリリアントピンクBGH同27、マキシロンレッドGRL同46、アイゼンメチルバイオレットC.I.ベーシックバイオレット1、アイゼンクリスタルバイオレット同3、アイゼンローダミンB同10、アストラゾンブルーGC.I.ベーシックブルー1、アストラゾンブルーBG同3、メチレンブルー同9、マキシロンブルーGRL同41、アイゼンカチロンブルーBRLH同54、アイゼンダイヤモンドグリーンGHC.I.ベーシックグリーン1、アイゼンマラカイトグリーン同4、ビスマルクブラウンGC.I.ベーシックブラウン1等の塩基性染料が挙げられる。エマルションインキ組成物の油相に使用できる溶剤としては、従来より油性インキボールペンで使用される溶剤を用いることができる。水に溶解しないものが好ましく、好ましい溶解度としては5g/水100g以下である。例えば、アルコール類として、ベンジルアルコール、β-フェニルエチルアルコール、ラウリルアルコール、トリデシルアルコール、イソトリデシルアルコール、グリコール類としては、エチレングリコール、プロピレングリコール、グリセリン、1,3-ブタンジオール、2-メチル-1,3-プロパンジオール、2,4-ペンタンジオール、3-メチル-1,3-ブタンジオール、2,5-ヘキサンジオール、2-メチル-2,4-ペンタンジオール、2,4-ヘプタンジオール、2-エチル-1,3-ヘキサンジオール、ジエチレングリコール、ジプロピレングリコール、トリエチレングリコール、トリプロピレングリコール、テトラエチレングリコール、ポリエチレングリコール分子量200~700、ポリプロピレングリコール分子量200~700、低分子量のポリエチレングリコールポリプロピレングリコールブロックポリマー等が挙げられる。グリコールエーテル類としては、エチレングリコールモノエチルエーテル、エチレングリコールモノプロピルエーテル、エチレングリコールモノブチルエーテル、エチレングリコールモノt-ブチルエーテル、エチレングリコールモノヘキシルエーテル、エチレングリコールモノ-2-エチルブチルエーテル、エチレングリコールモノ-2-エチルヘキシルエーテル、エチレングリコールモノフェニルエーテル、エチレングリコールモノベンジルエーテル、エチレングレールモノエチルベンジルエーテル、エチレングリコールモノα‐メチルベンジルエーテル、エチレングリコールモノα,α ́ジメチルベンジルエーテル、エチレングリコールモノメチルフェニルエーテル異性体混合物、エチレングリコールモノジメチルフェニルエーテル異性体混合物、エチレングリコールモノエチルフェニルエーテル異性体混合物、エチレングリコールモノメチルベンジルエーテル異性体混合物、エチレングリコールモノエチルベンジルエーテル異性体混合物、エチレングリコールモノシクロヘキシルエーテル、エチレングリコールジブチルエーテル、プロピレングリコールモノエチルエーテル、プロピレングリコールモノプロピルエーテル、プロピレングリコールモノブチルエーテル、プロピレングリコールモノフェニルエーテル、プロピレングリコール、モノベンジルエーテル、プロピレングリコールモノシクロヘキシルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、ジエチレングリコールモノ2-エチルヘキシルエーテル、ジエチレングリコールモノシクロヘキシルエーテル、ジエチレングリコールモノフェニルエーテル、ジエチレングリコールモノベンジルエーテル、ジエチレングリコールモノエチルフェニルエーテル、ジエチレングリコールモノベンジルフェニルエーテル、ジプロピレングリコールモノメチルエーテル、ジプロピレングリコールモノプロピルエーテル、ジプロピレングリコールモノブチルエーテル、ジプロピレングリコールモノフェニルエーテル、ジプロピレングリコールモノベンジルエーテル、ジプロピレングリコールモノシクロヘキシルエーテル、トリエチレングリコールモノメチルエーテル、トリエチレングリコールモノブチルエーテル、トリプロピレングリコールモノメチルエーテル、トリプロピレングリコールモノブチルエーテル、トリプロピレングリコールモノフェニルエーテル、テトラエチレングリコールモノブチルエーテル、3-メチル-3-メトキシ-1-ブタノール、ジエチレングリコールジメチルエーテル、ジエチレングリコールジエチルエーテル、ジエチレングリコールジブチルエーテル、ジエチレングリコールメチルエチルエーテル、ジプロピレングリコールジメチルエーテル、ジプロピレングリコールモノノルマルプロピルエーテル、トリエチレングリコールジメチルエーテル、テトラエチレングリコールジメチルエーテル等が挙げられる。グリコールエーテルアセテート類としては、エチレングリコールエチルエーテルアセテート、エチレングリコールブチルエーテルアセテート、プロピレングリコールメチルエーテルアセテート、プロピレングリコールエチルエーテルアセテート、ジエチレングリコールエチルエーテルアセテート、ジエチレングリコールブチルエーテルアセテート、ジプロピレングリコールメチルエーテルアセテート、3-メトキシブチルアセテート等が挙げられる。グリコールジアセテート類としては、エチレングリコールジアセテート、プロピレングリコールジアセテート等が挙げられる。エステル類としては、酢酸-2-メチルペンチル、酢酸-1-メチルアミル、酢酸ヘプチル、酢酸オクチル、酢酸-2-エチルヘキシル、酢酸ノニル、酢酸デシル、酪酸ブチル、乳酸-n-ブチル、乳酸アミル、アジピン酸オクチル、セバシン酸ジブチル、セバシン酸ジオクチル、トリアセチン、γ-ブチロラクトン等が挙げられる。窒素含有溶剤としては、N-メチル-2-ピロリドン、N-エチル-2-ピロリドン、N-2-ヒドロキシエチル-2-ピロリドン、N-シクロヘキシル-2-ピロリドン等が挙げられる。これらは単独で用いてもまた2種以上混合して用いても良い。筆跡濃度が濃く鮮明になるようにするためには油溶性染料を30重量以上溶解できるものであることが好ましい。配合量はエマルションインキ組成物の油性成分に対し1重量以上90重量以下である。上記溶剤において、水への溶解度の高い溶剤はエマルションが不安定化し、合一や油相、水相の分離が生じやすくなる。また油性染料の溶解性の小さな溶剤も染料析出などが発生することがあるため多量に使用すべきではない。これらの溶剤は油相の全溶剤の10以内程度が好ましい。ボールペンインキとして望ましい粘度や定着性を付与するために水性成分に高分子多糖類としてプルラン、ザンサンガム、ウェランガム、ジェランガム、ラムザンガム、デンプン、カチオンデンプン、デキストリン、デンプングリコール酸ナトリウム等及びそれらの誘導体、アラビアガム、トラガカントガム、ローカストビーンガム、グアーガム及びその誘導体、寒天、カラギーナン、アルギン酸、アルギン酸塩、ペクチン、ゼラチン、ガゼイン、ガゼインナトリウム、グルコマンナン、デキストラン、メチルセルロース、エチルセルロース、ヒドロキシエチルセルロース、カルボキシメチルセルロース、ヒドロキシプロピルセルロース、デンプングリコール酸ナトリウム、ラノリン誘導体、キトサン誘導体などがあり、合成高分子として、ポリエチレンオキサイド、ポリエチレングリコール、ポリビニルアルコール、ポリビニルメチルエーテル、ポリビニルピロリドン及びその誘導体、アクリル系樹脂、ウレタン系樹脂、ポリアクリル酸およびその共重合体、ポリアクリル酸またはポリメタクリル酸のアルカリ塩、アクリル酸またはメタクリル酸含有共重合体のアルカリ塩、スチレンとマレイン酸の共重合体のアルカリ塩、酢酸ビニルとクロトン酸の共重合体のアルカリ塩などが挙げられ、樹脂エマルションとしては、ポリアクリル酸エステル、スチレン-アクリル酸共重合、ポリ酢酸ビニル、エチレン-酢酸ビニル共重合体、エチレン-塩化ビニル共重合体、メタクリル酸-マレイン酸共重合体、エチレン-メタクリル酸共重合体、α-オレフィン-マレイン酸共重合体、ポリエステル、ポリウレタン、シリコーン等の水分散体が挙げられ、アルカリ可溶性樹脂としては、スチレン-マレイン酸共重合体、エチレン-マレイン酸共重合体、スチレン-アクリル酸共重合体等が挙げられ、上記記載の顔料等を使用することが可能である。ボール受座摩耗防止や運筆性改良のための潤滑剤としては、オレイン酸等の高級脂肪酸、長鎖アルキル基を有するノニオン性界面活性剤、ポリエーテル変性シリコーンオイル、チオ亜燐酸トリアルコキシカルボニルメチルエステルやチオ亜燐酸トリアルコキシカルボニルエチルエステル等のチオ亜燐酸トリエステル、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、或いは、それらの金属塩、アンモニウム塩、アミン塩、アルカノールアミン塩等を使用することが可能である。pH調整剤としては、有機系または無機系の塩基および酸が使用される。好ましい有機系塩基はアミン類として脂肪アミン、エタノールアミン、ジエタノールアミン、トリエタノールアミン、N,N-ジメチルエタノールアミン、ジイソプロピルアミン、トリエチルアミン、ジイソプロピルエチルアミン、アミノメチルプロパノールまたはジメチルアミノメチルプロパノールが挙げられ、好ましい無機系塩基として水酸化ナトリウム、水酸化カリウム、水酸化リチウム、またはアンモニアが挙げられる。紫外線吸収剤としては、ベンゾフェノン、ベンゾトリアゾール、サリチレート、ジベンゾイルメタン、アントラニレート、メチルベンジリデン、オクチルトリアゾン、2-フェニルベンズイミダゾール-5-スルホン酸、オクトクリレン、トリアジン、シンナメート、シアノアクリレート、ジシアノエチレン、エトクリレン、ドロメトリゾールトリシロキサン、ビスエチルヘキシルオキシフェノールメトキシフェノールトリアジン、ドロメトリゾール、ジオクチルブタミドトリアゾン、テレフタリリデンジカンファースルホン酸およびパラ-アミノベンゾエート、サリチル酸、ベンズオキサゾール、ピリチオン亜鉛、ならびに、それらのエステル誘導体が挙げられる。酸化防止剤としては、ビタミンCおよびその誘導体として酢酸アスコルビル、リン酸アスコルビルおよびパルミチン酸アスコルビルが挙げられ、ビタミンEおよびその誘導体として酢酸トコフェリル、フラボンもしくはフラボノイドが挙げられ、アミノ酸としてヒスチジン、グリシン、チロシン、トリプトファンおよびそれらの誘導体が挙げられ、ビタミンAおよびその誘導体、葉酸およびその誘導体、カロテノイドおよびカロテン、尿酸およびその誘導体、クエン酸、乳酸、リンゴ酸スチルべンおよびその誘導体、ザクロ抽出物、ビタミンK1もしくはK2、ビタミンK1オキシドもしくはビタミンK2オキシドが挙げられる。防錆剤としては、酸性亜硫酸塩、チオ硫酸ナトリウム、チオグリコール酸アンモニウム、ジイソプロピルアンモニウムナイトライト、ジイソプロピルアンモニウムナイトライト、四硝酸ペンタエリスリトール、ジシクロヘキシルアンモニウムナイトライト、ベンゾトリアゾール、トリルトリアゾール、サポニンが挙げられる。消泡剤としては、高酸化油系、グリセリン脂肪酸エステル系、フッ素系、シリコーン系化合物が挙げられる。防腐剤、防黴剤としては、石炭酸、1、2-ベンズチアゾリン3-オンのナトリウム塩、安息香酸ナトリウム、デヒドロ酢酸ナトリウム、ソルビン酸カリウム、パラオキシ安息香酸プロピル、2,3,5,6-テトラクロロ-4-メチルスルフォニルピリジン、2-ピリジンチオール-1-オキサイドナトリウムが挙げられる。また、インキの乾燥防止のために水性成分に水溶性有機溶剤や多価アルコール類を配合することができる。O/W型エマルションインキを作成する乳化分散の方法は特に制限されるものではなく、スターラー、ホモミキサー、ホモジナイザーなどで適当な温度で撹拌することで作成することができる。また、作成したエマルションをさらに微細にするためにボールミルや高圧ホモジナイザー処理することもできる、エマルション粒径を揃えたり不溶解物を除くためにろ過や遠心処理をすることもできる。アニオン界面活性剤及びHLBが10以上の水溶性ノニオン界面活性剤は予め水相に溶解し、HLBが10以下の油溶性ノニオン界面活性剤は予め油性成分相に溶解しておくことがエマルション作成時には好ましい。実施例1スピロンレッドC-RH着色剤:保土ヶ谷化学工業株製1.3重量スピロンイエローC-GNH着色剤:保土ヶ谷化学工業株製7.6重量ベンジルアルコール20.5重量ポリオキシエチレン79モノスチレン化フェニルエーテル3.9重量ポリオキシエチレン24モノスチレン化フェニルエーテル硫酸アンモニウム1.1重量クラレポバールPVA220ポリビニルアルコール:株クラレ製0.2重量トリエタノールアミン0.1重量イオン交換水65.3重量上記スピロンレッドC-RH、スピロンイエローC-GNH、ベンジルアルコール、トリエタノールアミンを80°C3時間加熱撹拌してA液を作成する。ポリオキシエチレン79モノスチレン化フェニルエーテル、ポリオキシエチレン24モノスチレン化フェニルエーテル硫酸アンモニウム、クラレポバールPVA220、イオン交換水を25°Cで1時間撹拌しB液を作成する。80°CでA液にB液を加えホモジナイザーで45分撹拌したあと撹拌しながら冷却し橙色エマルションインキを作成した。実施例2スピロンバイオレットC-RH着色剤:保土ヶ谷化学工業株製6.3重量スピロンイエローC-GNH3.2重量PrinteX60カーボンブラック:EVONIKDEGUSSA製3.0重量ベンジルアルコール5.4重量エチレングリコールモノフェニルエーテル12.6重量ポリオキシエチレン67ジスチレン化フェニルエーテル3.0重量ポリオキシエチレン67ジスチレン化フェニルエーテル硫酸アンモニウム2.6重量ケルザンARキサンタンガム:三晶株製0.2重量ジョンクリル61Jスチレンアクリル酸樹脂:BASF社製1.0重量トリエタノールアミン0.1重量イオン交換水62.6重量上記スピロンバイオレットC-RH、スピロンイエローC-GNH、ベンジルアルコール、エチレングリコールモノフェニルエーテル、トリエタノールアミンを80°C1時間加熱撹拌してA液を作成する。PrinteX60、ケルザンAR、ジョンクリル61J、イオン交換水を25°Cで1時間撹拌しボールミルで分散処理を行った。これにポリオキシエチレン67ジスチレン化フェニルエーテル、ポリオキシエチレン67ジスチレン化フェニルエーテル硫酸アンモニウムを加え1時間撹拌し、B液を作成する。スリーワンモーターでB液を75°Cに加熱し撹拌しながらA液を滴下し75°C45分撹拌したあと、撹拌しながら冷却し黒色エマルションインキを作成した。実施例3バリファーストブルー1605着色剤:オリエント化学工業株製4.0重量UNISPERSERED2030-S2界面活性剤分散赤色顔料:チバスペシャリティケミカルズ株製10.0重量ベンジルアルコール6.0重量ポリオキシエチレン41ノニルフェニルエーテル0.6重量ポリオキシエチレン39モノスチレン化フェニルエーテル硫酸アンモニウム3.7重量トリエタノールアミン0.1重量イオン交換水75.6重量上記バリファーストブルー1605、ベンジルアルコール、トリエタノールアミンを80°C3時間加熱撹拌してA液を作成する。80°Cに加熱したUNISPERSERED2030-S2、ポリオキシエチレン41ノニルフェニルエーテル、ポリオキシエチレン39モノスチレン化フェニルエーテル硫酸アンモニウム、イオン交換水をホモジナイザーで撹拌しながらA液を滴下し5分間処理したあと、スリーワンモーターで撹拌しながら冷却し紫色エマルションインキを作成した。実施例4UNISPERSERED2030-S215.2重量エチレングリコールモノフェニルエーテル13.0重量ポリオキシエチレン41ノニルフェニルエーテル6.3重量ポリオキシエチレン24モノスチレン化フェニルエーテル硫酸アンモニウム2.7重量トリエタノールアミン0.1重量イオン交換水62.7重量上記エチレングリコールモノフェニルエーテル、トリエタノールアミンを25°C30分撹拌してA液を作成する。40°Cに加熱したUNISPERSERED2030-S2、ポリオキシエチレン41ノニルフェニルエーテル、ポリオキシエチレン24モノスチレン化フェニルエーテル硫酸アンモニウム、イオン交換水をホモジナイザーで撹拌しながらA液を滴下し5分間処理したあと、さらに高圧ホモジナイザーで20°Cに冷却しながら3パス処理し赤色エマルションインキを作成した。実施例5スピロンレッドC-RH1.6重量スピロンイエローC-GNH3.2重量バリファーストブルー16053.2重量PrinteX35カーボンブラック:EVONIKDEGUSSA製3.0重量ベンジルアルコール15.8重量ポリオキシエチレン79モノスチレン化フェニルエーテル4.3重量ポリオキシエチレン67ジスチレン化フェニルエーテル硫酸アンモニウム5.4重量クラレポバールPVA220ポリビニルアルコール:株クラレ製0.2重量トリエタノールアミン0.1重量イオン交換水63.2重量上記スピロンレッドC-RH、スピロンイエローC-GNH、バリファーストブルー1605、PrinteX35、ベンジルアルコール、トリエタノールアミンを80°C3時間加熱撹拌する。これをボールミルで処理しA液を作成する。ポリオキシエチレン79モノスチレン化フェニルエーテル、ポリオキシエチレン67ジスチレン化フェニルエーテル硫酸アンモニウム、クラレポバールPVA220、イオン交換水を25°Cで1時間撹拌しB液を作成する。80°CでA液にB液を加えホモジナイザーで45分撹拌したあと撹拌しながら冷却し黒色エマルションインキを作成した。実施例6スピロンレッドC-RH1.2重量バリファーストブルー16053.5重量C.I.ダイレクトブルー1着色剤3.5重量ベンジルアルコール6.9重量エチレングリコールモノフェニルエーテル6.9重量ポリオキシエチレン67ジスチレン化フェニルエーテル2.0重量ポリオキシエチレン52ノニルフェニルエーテル硫酸ナトリウム5.4重量ケルザンAR0.2重量トリエタノールアミン0.1重量イオン交換水70.3重量上記スピロンレッドC-RH、バリファーストブルー1605、ベンジルアルコール、エチレングリコールモノフェニルエーテル、トリエタノールアミンを80°C3時間加熱撹拌してA液を作成する。ポリオキシエチレン67ジスチレン化フェニルエーテル、ポリオキシエチレン52ノニルフェニルエーテル硫酸ナトリウム、ケルザンAR、イオン交換水を80°Cで1時間撹拌しB液を作成する。80°CでA液にB液を加えホモジナイザーで45分撹拌したあと、さらに高圧ホモジナイザーで20°Cに冷却しながら5パス処理し紫色エマルションインキを作成した。実施例7C.I.ダイレクトブラック17着色剤10.0重量エチレングリコールモノフェニルエーテル5.8重量ポリオキシエチレン79モノスチレン化フェニルエーテル1.2重量ポリオキシエチレン60オクチルフェニルエーテル硫酸ナトリウム0.6重量トリエタノールアミン0.1重量イオン交換水82.3重量上記エチレングリコールモノフェニルエーテル、トリエタノールアミンを25°C30分撹拌してA液を作成する。ポリオキシエチレン79モノスチレン化フェニルエーテル、ポリオキシエチレン60オクチルフェニルエーテル硫酸ナトリウム、、イオン交換水を25°Cで1時間撹拌しB液を作成する。25°Cで撹拌しながらA液にB液を加えホモジナイザーで30分撹拌したあと、さらにボールミルで処理し黒色エマルションインキを作成した。実施例8スピロンイエローC-GNH4.5重量C.I.アシッドレッド8着色剤2.9重量ベンジルアルコール16.2重量エチレングリコールモノフェニルエーテル6.0重量ポリオキシエチレン67ジスチレン化フェニルエーテル1.7重量ポリオキシエチレン39モノスチレン化フェニルエーテル硫酸アンモニウム1.6重量クラレポバールPVA2200.2重量トリエタノールアミン0.1重量イオン交換水66.8重量上記エチレングリコールモノフェニルエーテル、トリエタノールアミンを25°C30分撹拌してA液を作成する。ポリオキシエチレン79モノスチレン化フェニルエーテル、ポリオキシエチレン60オクチルフェニルエーテル硫酸ナトリウム、、イオン交換水を25°Cで1時間撹拌しB液を作成する。25°Cで撹拌しながらA液にB液を加えホモジナイザーで30分撹拌したあと、さらにボールミルで処理し緑色エマルションインキを作成した。実施例9C.I.PIGMENTBLUE2着色剤12.5重量ベンジルアルコール10.0重量ポリオキシエチレン79モノスチレン化フェニルエーテル0.2重量ポリオキシエチレン6クミルフェニルエーテル硫酸アンモニウム0.5重量ケルザンARキサンタンガム:三晶株製0.5重量トリエタノールアミン0.1重量イオン交換水76.2重量上記C.I.PIGMENTBLUE2、ベンジルアルコール、トリエタノールアミンを60°Cで30分撹拌したあとボールミルで処理を行い、A液を作成する。80°C1時間加熱撹拌してA液を作成する。ポリオキシエチレン79モノスチレン化フェニルエーテル、ポリオキシエチレン6クミルフェニルエーテル硫酸アンモニウムを加えホモジナイザーで撹拌しながらA液を滴下し5分間処理したあと、撹拌しながら冷却し青色エマルションインキを作成した。実施例10PrinteX352.4重量PrinteX607.8重量ベンジルアルコール9.5重量エチレングリコールモノフェニルエーテル7.6重量ポリオキシエチレン79モノスチレン化フェニルエーテル4.1重量ポリオキシエチレン79ノニルフェニルエーテル硫酸アンモニウム1.0重量ケルザンARキサンタンガム:三晶株製0.2重量ジョンクリル61J1.0重量エスレックBL-1ポリビニルブチラール:積水化学工業株製1.0重量トリエタノールアミン0.1重量イオン交換水65.3重量上記PrinteX35、ベンジルアルコール、エチレングリコールモノフェニルエーテル、エスレックBL-1、トリエタノールアミンを50°C1時間撹拌した後にボールミルで処理し、A液を作成する。PrinteX60、ケルザンAR、ジョンクリル61J、イオン交換水を25°Cで1時間撹拌しボールミルで分散処理を行う。これにポリオキシエチレン79モノスチレン化フェニルエーテル、ポリオキシエチレン79ノニルフェニルエーテル硫酸アンモニウムを加え1時間撹拌し、B液を作成する。スリーワンモーターでA液を50°Cで撹拌しながらB液を滴下し、撹拌しながら冷却し黒色エマルションインキを作成した。実施例11C.I.PIGMENTBLUE23.8重量UNISPERSERED2030-S26.3重量エチレングリコールモノフェニルエーテル10.8重量ポリオキシエチレン67ジスチレン化フェニルエーテル3.2重量ポリオキシエチレン24モノスチレン化フェニルエーテル硫酸アンモニウム3.0重量ケルザンARキサンタンガム:三晶株製0.5重量エスレックBL-11.0重量トリエタノールアミン0.1重量イオン交換水71.3重量上記C.I.PIGMENTBLUE2、エチレングリコールモノフェニルエーテル、エスレックBL-1、トリエタノールアミンを50°C1時間撹拌した後にボールミルで処理し、A液を作成する。ポリオキシエチレン67ジスチレン化フェニルエーテル、UNISPERSERED2030-S2、ポリオキシエチレン24モノスチレン化フェニルエーテル硫酸アンモニウム、ケルザンAR、イオン交換水を25°Cで1時間撹拌し、B液を作成する。スリーワンモーターでA液を50°Cで撹拌しながらB液を滴下し、撹拌しながら冷却し紫色エマルションインキを作成した。実施例12C.I.ダイレクトブラック177.8重量PrinteX355.2重量エチレングリコールモノフェニルエーテル13.2重量ポリオキシエチレン41ノニルフェニルエーテル0.8重量ポリオキシエチレン15ナフチルフェニルエーテルリン酸ナトリウム4.3重量エスレックBL-11.0重量トリエタノールアミン0.1重量イオン交換水67.6重量上記PrinteX35、エチレングリコールモノフェニルエーテル、エスレックBL-1、トリエタノールアミンをホモジナイザーで1時間処理してA液を作成する。C.I.ダイレクトブラック17、ポリオキシエチレン41ノニルフェニルエーテル、ポリオキシエチレン15ナフチルフェニルエーテルリン酸ナトリウム、イオン交換水を50°Cで1時間撹拌し、B液を作成する。マグネチックスターラーでB液を25°Cで撹拌しながらA液を滴下し45分撹拌し、黒色エマルションインキを作成した。実施例13C.I.アシッドエロー49着色剤6.5重量C.I.PIGMENTBLUE25.9重量ベンジルアルコール2.8重量エチレングリコールモノフェニルエーテル10.2重量ポリオキシエチレン79モノスチレン化フェニルエーテル5.8重量ポリオキシエチレン52ノニルフェニルエーテル硫酸ナトリウム3.0重量クラレポバールPVA2200.3重量エスレックBL-11.0重量トリエタノールアミン0.1重量イオン交換水64.4重量上記C.I.PIGMENTBLUE2、ベンジルアルコール、エチレングリコールモノフェニルエーテル、エスレックBL-1、トリエタノールアミンを25°C1時間撹拌したあとに高圧ホモジナイザーで20°Cに冷却しながら1パス処理してA液を作成する。ポリオキシエチレン79モノスチレン化フェニルエーテル、ポリオキシエチレン52ノニルフェニルエーテル硫酸ナトリウム、ケルザンAR、イオン交換水を60°Cで1時間撹拌しB液を作成する。25°CでA液にB液を加えマグネチックスターラーで45分撹拌し、緑色エマルションインキを作成した。実施例14スピロンレッドC-RH1.6重量スピロンイエローC-GNH3.2重量バリファーストブルー16053.2重量PrinteX35カーボンブラック:EVONIKDEGUSSA製3.0重量ベンジルアルコール15.8重量ポリオキシエチレン79モノスチレン化フェニルエーテル8.7重量ポリオキシエチレン67ジスチレン化フェニルエーテル硫酸アンモニウム1.0重量クラレポバールPVA220ポリビニルアルコール:株クラレ製0.2重量エスレックBL-11.0重量トリエタノールアミン0.1重量イオン交換水62.2重量上記スピロンレッドC-RH、スピロンイエローC-GNH、バリファーストブルー1605、PrinteX35、ベンジルアルコール、エスレックBL-1、トリエタノールアミンを80°C3時間加熱撹拌する。これをボールミルで処理しA液を作成する。ポリオキシエチレン79モノスチレン化フェニルエーテル、ポリオキシエチレン67ジスチレン化フェニルエーテル硫酸アンモニウム、クラレポバールPVA220、イオン交換水を25°Cで1時間撹拌しB液を作成する。80°CでA液にB液を加えホモジナイザーで45分撹拌したあと撹拌しながら冷却し黒色エマルションインキを作成した。実施例15実施例7においてポリオキシエチレン60オクチルフェニルエーテル硫酸ナトリウムの全量をポリオキシエチレン15ナフチルエーテルリン酸ナトリウムに置き換え、ベンジルアルコールの全量をプロピレングリコールモノプロピルエーテルに置き換えた以外は実施例7と同様にして黒色のエマルションインキを作成した。実施例16実施例4においてポリオキシエチレン24モノスチレン化フェニルエーテル硫酸アンモニウムの全量をポリオキシエチレン6クミルフェニルエーテル硫酸アンモニウムに置き換え、エチレングリコールモノフェニルエーテルの全量をプロピレングリコールモノプロピルエーテルに置き換えた以外は実施例4と同様にして赤色エマルションインキを作成した。実施例17実施例1においてポリオキシエチレン79モノスチレン化フェニルエーテルの全量をポリオキシエチレン67ジスチレン化フェニルエーテルに置き換え、ポリオキシエチレン24モノスチレン化フェニルエーテル硫酸アンモニウムの全量をポリオキシエチレン15ナフチルエーテルリン酸ナトリウムに置き換え、ベンジルアルコールの全量をプロピレングリコールモノプロピルエーテルに置き換えた以外は実施例1と同様にして橙色エマルションインキを作成した。実施例18実施例9においてポリオキシエチレン79モノスチレン化フェニルエーテルの全量をポリオキシエチレン67ジスチレン化フェニルエーテルに置き換え、ポリオキシエチレン6クミルフェニルエーテル硫酸アンモニウムの全量をポリオキシエチレン60オクチルフェニルエーテル硫酸ナトリウムに置き換え、ベンジルアルコールの全量をプロピレングリコールモノプロピルエーテルに置き換えた以外は実施例9と同様にして青色エマルションインキを作成した。実施例19実施例12においてポリオキシエチレン41ノニルフェニルエーテルの全量をポリオキシエチレン79モノスチレン化フェニルエーテルに置き換え、ポリオキシエチレン15ナフチルエーテルリン酸ナトリウムの全量をポリオキシエチレン39モノスチレン化フェニルエーテル硫酸アンモニウムに置き換え、エチレングリコールモノフェニルエーテルの全量をプロピレングリコールモノプロピルエーテルに置き換えた以外は実施例12と同様にして黒色エマルションインキを作成した。実施例20スピロンレッドC-RH1.2重量バリファーストブルー16053.5重量C.I.ダイレクトブルー1着色剤3.5重量ベンジルアルコール6.9重量エチレングリコールモノフェニルエーテル6.9重量ポリオキシエチレン67ジスチレン化フェニルエーテル7.1重量ポリオキシエチレン52ノニルフェニルエーテル硫酸ナトリウム0.3重量ケルザンAR0.2重量トリエタノールアミン0.1重量イオン交換水70.3重量上記スピロンレッドC-RH、バリファーストブルー1605、ベンジルアルコール、エチレングリコールモノフェニルエーテル、トリエタノールアミンを80°C3時間加熱撹拌してA液を作成する。ポリオキシエチレン67ジスチレン化フェニルエーテル、ポリオキシエチレン52ノニルフェニルエーテル硫酸ナトリウム、ケルザンAR、イオン交換水を80°Cで1時間撹拌しB液を作成する。80°CでA液にB液を加えホモジナイザーで45分撹拌したあと、さらに高圧ホモジナイザーで20°Cに冷却しながら5パス処理し紫色エマルションインキを作成した。実施例21実施例20においてポリオキシエチレン67ジスチレン化フェニルエーテルの全量をポリオキシエチレン52ノニルフェニルエーテル硫酸ナトリウムに置き換え、ポリオキシエチレン52ノニルフェニルエーテル硫酸ナトリウムの全量をポリオキシエチレン67ジスチレン化フェニルエーテルに置き換えた以外は実施例20と同様にして紫色エマルションインキを作成した。比較例1スピロンレッドC-RH着色剤:保土ヶ谷化学工業株製1.3重量スピロンイエローC-GNH着色剤:保土ヶ谷化学工業株製7.6重量ベンジルアルコール20.5重量ポリオキシエチレン40モノスチレン化フェニルエーテル3.9重量ポリオキシエチレン24モノスチレン化フェニルエーテル硫酸アンモニウム1.1重量クラレポバールPVA2200.2重量トリエタノールアミン0.1重量エチレングリコール10.0重量イオン交換水55.3重量上記スピロンレッドC-RH、スピロンイエローC-GNH、ベンジルアルコール、トリエタノールアミンを80°C3時間加熱撹拌してA液を作成する。ポリオキシエチレン79モノスチレン化フェニルエーテル、ポリオキシエチレン24モノスチレン化フェニルエーテル硫酸アンモニウム、クラレポバールPVA220、イオン交換水を25°Cで1時間撹拌しB液を作成する。80°CでA液にB液を加えホモジナイザーで45分撹拌したあと撹拌しながら冷却し橙色エマルションインキを作成した。比較例2スピロンバイオレットC-RH着色剤:保土ヶ谷化学工業株製0.4重量スピロンイエローC-GNH1.6重量PrinteX602.0重量ベンジルアルコール2.3重量エチレングリコールモノフェニルエーテル2.3重量ポリオキシエチレン80ジスチレン化フェニルエーテル1.2重量ポリオキシエチレン67ジスチレン化フェニルエーテル硫酸アンモニウム1.0重量ケルザンAR0.2重量ジョンクリル61J1.0重量トリエタノールアミン0.1重量ジエチレングリコール30.0重量イオン交換水57.9重量上記スピロンバイオレットC-RH、スピロンイエローC-GNH、ベンジルアルコール、エチレングリコールモノフェニルエーテル、トリエタノールアミンを80°C1時間加熱撹拌してA液を作成する。PrinteX60、ケルザンAR、ジョンクリル61J、イオン交換水を25°Cで1時間撹拌しボールミルで分散処理を行った。これにポリオキシエチレン67ジスチレン化フェニルエーテル、ポリオキシエチレン67ジスチレン化フェニルエーテル硫酸アンモニウムを加え1時間撹拌し、B液を作成する。スリーワンモーターでB液を75°Cに加熱し撹拌しながらA液を滴下し75°C45分撹拌したあと、撹拌しながら冷却し黒色エマルションインキを作成した。比較例3実施例1においてポリオキシエチレン79モノスチレン化フェニルエーテルの全量をポリオキシエチレン24クミルフェニルエーテルに置き換え、ポリオキシエチレン24モノスチレン化フェニルエーテル硫酸アンモニウムの全量をポリオキシエチレン52ノニルフェニルエーテル硫酸ナトリウムに置き換えた以外は実施例1と同様にして橙色エマルションインキを作成した。比較例4実施例1においてポリオキシエチレン79モノスチレン化フェニルエーテルの全量をポリオキシエチレン54ノニルフェニルエーテルに置き換え、ポリオキシエチレン24モノスチレン化フェニルエーテル硫酸アンモニウムの全量をポリオキシエチレン79ノニルフェニルエーテル硫酸アンモニウムに置き換えた以外は実施例1と同様にして橙色エマルションインキを作成した。比較例5実施例9においてポリオキシエチレン79モノスチレン化フェニルエーテルの全量をポリオキシエチレン97ジスチレン化フェニルエーテルに置き換え、ポリオキシエチレン6クミルフェニルエーテル硫酸アンモニウムの全量をポリオキシエチレン125ジスチレン化フェニルエーテル硫酸ナトリウムに置き換えた以外は実施例9と同様にして青色エマルションインキを作成した。比較例6実施例9においてポリオキシエチレン79モノスチレン化フェニルエーテルの全量をポリオキシエチレン35ステアリルエーテルに置き換えた以外は実施例9と同様にして青色エマルションインキを作成した。比較例7実施例9においてポリオキシエチレン79モノスチレン化フェニルエーテルの全量をポリオキシエチレン60ステアリルエーテルに置き換えた以外は実施例9と同様にして青色エマルションインキを作成した。比較例8実施例9においてポリオキシエチレン79モノスチレン化フェニルエーテルの全量をポリオキシエチレン100硬化ヒマシ油に置き換えた以外は実施例9と同様にして青色エマルションインキを作成した。比較例9実施例9においてポリオキシエチレン79モノスチレン化フェニルエーテルの全量をポリオキシエチレン35ステアリルエーテルに置き換え、ポリオキシエチレン6クミルフェニルエーテル硫酸アンモニウムの全量をポリオキシエチレン67ジスチレン化フェニルエーテル硫酸アンモニウムに置き換えた以外は実施例9と同様にして青色エマルションインキを作成した。比較例10実施例7においてポリオキシエチレン79モノスチレン化フェニルエーテルの全量をポリオキシエチレン60ステアリルエーテルに置き換え、ポリオキシエチレン60オクチルフェニルエーテル硫酸ナトリウムの全量をポリオキシエチレン125ジスチレン化フェニルエーテル硫酸ナトリウムに置き換えた以外は実施例7と同様にして黒色のエマルションインキを作成した。比較例11実施例7においてポリオキシエチレン79モノスチレン化フェニルエーテルの全量をポリオキシエチレン100硬化ヒマシ油に置き換え、ポリオキシエチレン60オクチルフェニルエーテル硫酸ナトリウムの全量をポリオキシエチレン125ジスチレン化フェニルエーテル硫酸ナトリウムに置き換えた以外は実施例7と同様にして黒色のエマルションインキを作成した。比較例12実施例7においてポリオキシエチレン79モノスチレン化フェニルエーテルの全量をポリオキシエチレン67ジスチレン化フェニルエーテル硫酸アンモニウムに置き換えた以外は実施例7と同様にして黒色のエマルションインキを作成した。比較例13実施例7においてポリオキシエチレン79モノスチレン化フェニルエーテルの全量とポリオキシエチレン60オクチルフェニルエーテル硫酸ナトリウムの全量をポリオキシエチレン24モノスチレン化フェニルエーテル硫酸アンモニウムに置き換えた以外は実施例7と同様にして黒色のエマルションインキを作成した。比較例14実施例4においてポリオキシエチレン41ノニルフェニルエーテルの全量とポリオキシエチレン24モノスチレン化フェニルエーテル硫酸アンモニウムの全量をポリオキシエチレン24クミルフェニルエーテルに置き換えた以外は実施例4と同様にして赤色エマルションインキを作成した。比較例15実施例4においてポリオキシエチレン41ノニルフェニルエーテルの全量をポリオキシエチレン125モノスチレン化フェニルエーテルに置き換え、ポリオキシエチレン24モノスチレン化フェニルエーテル硫酸アンモニウムの全量をポリオキシエチレン67ジスチレン化フェニルエーテルに置き換えた以外は実施例4と同様にして赤色エマルションインキを作成した。比較例16実施例4においてポリオキシエチレン41ノニルフェニルエーテルの全量をポリオキシエチレン125モノスチレン化フェニルエーテルに置き換え、ポリオキシエチレン24モノスチレン化フェニルエーテル硫酸アンモニウムの全量をポリオキシエチレン97ジスチレン化フェニルエーテルに置き換えた以外は実施例4と同様にして赤色エマルションインキを作成した。比較例17実施例4においてポリオキシエチレン41ノニルフェニルエーテルの全量とポリオキシエチレン24モノスチレン化フェニルエーテル硫酸アンモニウムの全量をポリオキシエチレン35ステアリルエーテルに置き換えた以外は実施例4と同様にして赤色エマルションインキを作成した。比較例18実施例6においてポリオキシエチレン67ジスチレン化フェニルエーテルの全量とポリオキシエチレン52ノニルフェニルエーテル硫酸ナトリウムの全量をポリオキシエチレン60ステアリルエーテルに置き換えた以外は実施例6と同様にして紫色エマルションインキを作成した。比較例19実施例12においてポリオキシエチレン41ジスチレン化フェニルエーテルの全量とポリオキシエチレン15ナフチルエーテルリン酸ナトリウムの全量をポリオキシエチレン60ステアリルエーテルに置き換えた以外は実施例12と同様にして黒色エマルションインキを作成した。比較例20実施例10においてポリオキシエチレン79モノスチレン化フェニルエーテルの全量とポリオキシエチレン79ノニルフェニルエーテル硫酸アンモニウムの全量を水に置き換えた以外は実施例10と同様にして黒色エマルションインキを作成した。比較例21実施例8においてポリオキシエチレン39モノスチレン化フェニルエーテル硫酸アンモニウムの全量をドデシルベンゼンスルホン酸ナトリウムに置き換えた以外は実施例8と同様にして橙色エマルションインキを作成した。比較例22実施例13においてポリオキシエチレン79モノスチレン化フェニルエーテルの全量をモノパルミチン酸ソルビタンに置き換え、ポリオキシエチレン52ノニルフェニルエーテル硫酸ナトリウムの全量をステアリン酸ナトリウムに置き換えた以外は実施例13と同様にして緑色エマルションインキを作成した。比較例23実施例3においてポリオキシエチレン41ノニルフェニルエーテルの全量とポリオキシエチレン39モノスチレン化フェニルエーテル硫酸アンモニウムの全量をドデシルベンゼンスルホン酸に置き換えた以外は実施例3と同様にして紫色エマルションインキを作成した。比較例24実施例11においてポリオキシエチレン67ジスチレン化フェニルエーテルの全量とポリオキシエチレン24モノスチレン化フェニルエーテル硫酸アンモニウムの全量をドデシルベンゼンスルホン酸に置き換えた以外は実施例11と同様にして紫色エマルションインキを作成した。比較例25実施例7においてポリオキシエチレン79モノスチレン化フェニルエーテルの全量とポリオキシエチレン60オクチルフェニルエーテル硫酸ナトリウムの全量をショ糖安息香酸オレートに置き換え、エチレングリコールモノフェニルエーテルの全量をプロピレングリコールモノプロピルエーテルに置き換えた以外は実施例7と同様にして黒色エマルションインキを作成した。比較例26実施例4においてポリオキシエチレン41ノニルフェニルエーテルの全量をモノパルミチン酸ソルビタンに置き換え、ポリオキシエチレン24モノスチレン化フェニルエーテル硫酸アンモニウムの全量をテトラパルミチン酸デカグリセリルに置き換え、エチレングリコールモノフェニルエーテルの全量をプロピレングリコールモノプロピルエーテルに置き換えた以外は実施例4と同様にして赤色エマルションインキを作成した。比較例27比較例1においてポリオキシエチレン40モノスチレン化フェニルエーテルの全量をショ糖安息香酸オレートに置き換え、ベンジルアルコールの全量をプロピレングリコールモノプロピルエーテルに置き換えた以外は比較例1と同様にして橙色エマルションインキを作成した。比較例28実施例9においてポリオキシエチレン79モノスチレン化フェニルエーテルの全量をテトラパルミチン酸デカグリセリルに置き換え、ベンジルアルコールの全量をプロピレングリコールモノプロピルエーテルに置き換えた以外は実施例9と同様にして青色エマルションインキを作成した。比較例29実施例7においてポリオキシエチレン67ジスチレン化フェニルエーテルの全量とポリオキシエチレン52ノニルフェニルエーテル硫酸ナトリウムの全量をショ糖安息香酸オレートに置き換え、ベンジルアルコールの全量とエチレングリコールモノフェニルエーテルの全量をプロピレングリコールモノプロピルエーテルに置き換えた以外は実施例7と同様にして黒色エマルションインキを作成した。比較例30実施例12においてポリオキシエチレン41ノニルフェニルエーテルの全量とポリオキシエチレン15ナフチルエーテルリン酸ナトリウムの全量をモノパルミチン酸ソルビタンに置き換え、エチレングリコールモノフェニルエーテルの全量をプロピレングリコールモノプロピルエーテルに置き換えた以外は実施例12と同様にして黒色エマルションインキを作成した。比較例31実施例2においてポリオキシエチレン67ジスチレン化フェニルエーテルの全量をポリオキシエチレン24クミルフェニルエーテルに置き換え、ポリオキシエチレン67ジスチレン化フェニルエーテル硫酸アンモニウムの全量をドデシルベンゼンスルホン酸ナトリウムに置き換え、ベンジルアルコールの全量とエチレングリコールモノフェニルエーテルの全量をプロピレングリコールモノプロピルエーテルに置き換えた以外は実施例2と同様にして黒色エマルションインキを作成した。比較例32実施例10においてポリオキシエチレン79モノスチレン化フェニルエーテルの全量をポリオキシエチレン67ジスチレン化フェニルエーテルに置き換え、ポリオキシエチレン79ノニルフェニルエーテル硫酸アンモニウムの全量をドデシルベンゼンスルホン酸ナトリウムに置き換え、ベンジルアルコールの全量とエチレングリコールモノフェニルエーテルの全量をプロピレングリコールモノプロピルエーテルに置き換えた以外は実施例10と同様にして黒色エマルションインキを作成した。比較例33実施例8においてポリオキシエチレン67ジスチレン化フェニルエーテルの全量をポリオキシエチレン125モノスチレン化フェニルエーテルに置き換え、ポリオキシエチレン39モノスチレン化フェニルエーテル硫酸アンモニウムの全量をドデシルベンゼンスルホン酸ナトリウムに置き換え、ベンジルアルコールの全量とエチレングリコールモノフェニルエーテルの全量をプロピレングリコールモノプロピルエーテルに置き換えた以外は実施例8と同様にして橙色エマルションインキを作成した。比較例34実施例13においてポリオキシエチレン79モノスチレン化フェニルエーテルの全量をポリオキシエチレン35ステアリルエーテルに置き換え、ポリオキシエチレン52ノニルフェニルエーテル硫酸ナトリウムの全量をステアリン酸ナトリウムに置き換え、ベンジルアルコールの全量とエチレングリコールモノフェニルエーテルの全量をプロピレングリコールモノプロピルエーテルに置き換えた以外は実施例13と同様にして緑色エマルションインキを作成した。比較例35実施例3においてポリオキシエチレン41ノニルフェニルエーテルの全量をポリオキシエチレン60ステアリルエーテルに置き換え、ポリオキシエチレン39モノスチレン化フェニルエーテル硫酸アンモニウムの全量をステアリン酸ナトリウムに置き換え、ベンジルアルコールの全量をプロピレングリコールモノプロピルエーテルに置き換えた以外は実施例3と同様にして紫色エマルションインキを作成した。比較例36実施例11においてポリオキシエチレン67ジスチレン化フェニルエーテルの全量をポリオキシエチレン100硬化ヒマシ油に置き換え、ポリオキシエチレン24モノスチレン化フェニルエーテル硫酸アンモニウムの全量をステアリン酸ナトリウムに置き換え、エチレングリコールモノフェニルエーテルの全量をプロピレングリコールモノプロピルエーテルに置き換えた以外は実施例11と同様にして紫色エマルションインキを作成した。筆記試験用試験サンプルの作成上記実施例1~21及び、比較例1~36で得た各インキ組成物を直径0.5mmの超硬製のボール抱持したボールペンペン先をもつノック式ボールペンノック式エナージェル、製品符号BLN75、ぺんてる株製のインキ収容管に1.7g充填し、試験用ボールペンサンプルとした。エマルションの耐低温性試験低温経時後の観察上記実施例1~21及び、比較例1~36のインキを充填した試験用ボールペンサンプルをボールペンペン先が下向きになった状態で-10°Cの恒温槽に投入し、投入から15時間経過したのちに恒温槽から取り出し、取り出した際に凍結の有無を確認しさらに室温で1日経過した状態を観察した。凍結はなく外観の変化が全く確認されなかったものを◎凍結はなくインキ中でエマルションの沈降や浮上がわずかに確認されたものを○凍結はないが、インキ中でエマルションの沈降や浮上によってインキ中の色味の濃淡が確認されたものを△インキ中で水性成分と油性成分に分離しているものを×とした。耐低温性試験後の筆記時の書き味評価-10°Cの恒温槽に投入し、投入から15時間経過したのちに恒温槽から取り出し、室温で1日経過したボールペンサンプルを用いて紙面に螺旋を筆記した際の書き味を評価した。筆記した時に引っかかりを感じない物を○筆記した際に引っかかりを時々感じるものを△筆記した際に常に引っかかりを強く感じるものを×とした。耐低温性試験後の筆跡のカスレ評価-10°Cの恒温槽に投入し、投入から15時間経過したのちに恒温槽から取り出し、室温で1日経過したボールペンを用いて紙面に螺旋を筆記した際の筆跡を観察した。十分な筆跡濃度が保持されているものを○筆跡濃度が薄いと感じるものを△筆跡濃度が非常に薄いものを×とした。耐低温性試験後の筆跡の色味紙面に螺旋を筆記した際の筆跡を観察した。筆跡の濃度や色味が均一であるものを○筆跡に多少の濃度差を感じるものを△筆跡の色味が不安定で色味が一定でないものを×とした。上記試験の結果を表1、表2に示す。実施例1~21において乳化剤が、エチレンオキサイドの付加モル数が41モル以上79モル以下の芳香族ノニオン界面活性剤と、該ノニオン界面活性剤のエチレンオキサイドの付加モル数以下のエチレンオキサイドの付加モル数である芳香族アニオン界面活性剤とを少なくとも含むO/W型ボールペン用エマルションインキ組成物乳化剤として使用した場合、エマルションインキが氷点下においても凍結しなくなった。また、アニオンの対イオンの大きさの影響のためかアンモニウム塩の方が耐低温性試験後のエマルション粒子の状態が均一に保たれるようである。更に、ノニオン界面活性剤とアニオン界面活性剤の配合比を7.9:2.1~1.0:9.0となるように調整すると、低温安定性がさらに向上するものである。比較例1~36において乳化剤がアニオン界面活性剤単独、又はノニオン界面活性剤単独では、アニオン、ノニオン両界面活性剤のエチレンオキサイドの組み合わせがないために、メソスケールの空間を形成することができない。界面活性剤中にエチレンオキサイドを含まない場合アニオン、ノニオン両界面活性剤の間に水分子を取り込むことができないため、水の凍結温度低下作用を発現できない。また、エチレンオキサイドを含む場合でもノニオン界面活性剤のエチレンオキサイドの付加モル数の大きさやノニオン界面活性剤とアニオン界面活性剤のエチレンオキサイドの付加モル数の関係によってエチレンオキサイドのメソスケールを形成できないと低温安定性を示さない。低温で凍結してしまったインキはインキ成分によっても不具合が異なる。油性成分の比重が水性成分の比重より大きいと凍結によって合一したエマルション粒子や、油滴がボールペンペン先に詰まってインキの吐出不良を引き起こすため引っかかり感や筆跡のカスレが生じる。水性成分の比重が油性成分の比重より大きいとペン先に溜まった水はボールペンペン先中のボールとボール受け座の間の摩擦抑制作用を持たないため引っかかり感が大きくなってしまう。また、水性成分と油性成分に分離してしまうと両成分の粘度の差によってボールペンペン先でのインキの追従が悪化してしまうためカスレを生じる。顔料を含んでいる場合は凍結によって分散安定性を失った顔料が凝集進行を起こしボールペンペン先に溜まってしまうためカスレが発生してしまう。各成分の比重にかかわらず、水性成分と油性成分で異なる色の着色剤を用いている場合。インキの凍結によって水油両成分が均一に存在しないため、筆跡が単一ではなくマーブル調の筆跡になり、ボールペンとして要求されている常に同じ色味を保つという点が達成されない。"